(57)【要約】【課題】セメント類の中でも、特にカルシウムアルミネートと石膏類その他骨材などからなるエトリンガイトを析出するセメントペースト、モルタル、又はコンクリート等は、そのセメント部分が水と水和反応し、硬化後表面に異色模様が出来やすい。そのため硬化体の表面美観の損失による商品価値の低下が課題であり、従来の方法では可使時間が短くなり凝結遅延剤量が増えたり、本来の色が変化したりするなどの問題があり、容易な改善策が無いのが現状であった。本発明は、硬化体表面に現れる異色の模様を容易な方法で低減することができるとともに、可使時間の大幅な変化などによる作業効率の低下やセメント等の硬化体の物性低下を著しくきたすことのないセメント組成物の製造方法を説明する。【解決手段】セメント１００重量部に対して、高級脂肪酸類０．０５以上２０重量部以下を添加することを特徴とする、異色模様抑制セメント組成物の製造方法である。【選択図】なし【特許請求の範囲】
【請求項１】
セメント１００重量部に対して、高級脂肪酸類０．０５以上２０重量部以下を添加することを特徴とする、セメント組成物の製造方法。
【請求項２】
エトリンガイトを析出する水硬性セメントを用いた請求項１記載による製造方法。
【請求項３】
カルシウムアルミネートと石膏類からなるエトリンガイトを析出する水硬性セメントを用いた請求項１記載による製造方法。
【請求項４】
請求項３記載による水硬性セメントに対して、ステアリン酸類、アラギドン酸類、オイレン酸類、パルミチン酸類、ミリスチン酸類、ラウリン酸類、ウンデシレン酸類、ベへニン酸類、ラノリン脂肪酸類、硬質ラノリン脂肪酸類、軟質脂肪酸類、リノール酸類、リノレン酸類の何れか１種類以上からなる高級脂肪酸類を用いた請求項１記載によるセメント組成物の製造方法。
【請求項５】
請求項３記載による水硬性セメントに、請求項４記載のステアリン酸類と同請求項４記載のうち、ステアリン酸類以外の何れか１種類以上からなる高級脂肪酸類を用いた請求項１記載によるセメント組成物の製造方法。
【請求項６】
請求項３記載による水硬性セメントに、ステアリン酸類のうち、ステアリン酸カルシウム、ステアリン酸亜鉛、ステアリン酸マグネシウムの何れか１種類以上からなる高級脂肪酸類を用いた請求項１記載によるセメント組成物の製造方法。
【請求項７】
請求項１〜６記載の何れかによる製造方法により製造されたセメント組成物。
【発明の詳細な説明】
【技術分野】
【０００１】
本発明は、プレミックスセメント、セメントペースト、モルタル、又はコンクリート等のセメント組成物に関する。
【背景技術】
【０００２】
従来、緊急工事や二次製品の早期脱型等において、短時間で実用強度を得ることを目的として速硬性セメント等が利用されているが、特許文献１、２、３に記載されているように、主にカルシウムアルミネートと石膏類からなるエトリンガイトを生成する速硬性セメントは、水と水和反応し硬化後表面に白色系の斑点のような模様が出来やすい。そのため、硬化後における表面美観の損失による商品価値の低下が課題であり、その対策として特許文献３、４に記載されているように炭素物質を混入し成分調整する方法や、活性シリカを混入する方法などが知られている。出来上がり表面に異色模様が出来やすいエトリンガイトを生成するセメントは例えば、ＣＡ、ＣＡ２、Ｃ３Ａ、Ｃ３Ａ３・ＣａＦ２、Ｃ１１Ａ７・ＣａＦ２、及びＣ１２Ａ７等を主成分とする結晶質カルシウムアルミネート又はこれらの急冷によって無定形カルシウムアルミネートとしたものと、石膏類を主とする急硬材を各種ポルトランドセメントや混合セメントに混和したものがあり、急硬材を混和する各種ポルトランドセメントとしては普通、早強、超早強、中庸熱、低発熱、及び白色等のポルトランドセメントが使用可能であるものである。このようなセメントの市販品として例えば太平洋セメント社製商品名「スーパージェットセメント」や住友大阪セメント社製商品名「ジェットセメント」及び電気化学社製商品名「スーパーセメント」等が挙げられる。
【０００３】
【特許文献１】特開昭５３−３７７２９号広報
【特許文献２】特開昭４８−８９２２２号広報
【特許文献３】特開２０００−２１９５６０号広報
【特許文献４】特開２００５−２８９６５６号広報
【発明の開示】
【発明が解決しようとする課題】
【０００４】
セメントペースト、モルタル、又はコンクリート等が硬化した後の、硬化体表面美観の損失を防ぐためには、異色模様を生じさせる原因のエトリンガイトの塊などを細かく分散させる方法や、硬化体の表面色を変える方法等が考えられるが、従来の技術でのシリカ系材料などの混和では、可使時間が短くなり凝結遅延剤量が増えたり、本来の色が変化したりするなどの問題があり、この分野での研究開発は十分ではなく、容易な改善策が無いのが現状である。
【課題を解決するための手段】
【０００５】
即ち、本発明はセメント１００重量部に対して、高級脂肪酸類０．０５以上２０重量部以下、好ましくは、０．１以上１０重量部以下を添加することを特徴とする、異色模様防止用セメント組成物の製造方法である。また、前述セメント組成物とは通常プレミックスセメント、セメントペースト、モルタル、コンクリートなどが挙げられる。
【発明の効果】
【０００６】
本発明の製造方法とすることにより高級脂肪酸類は、異色模様防止用混和剤として機能するものであり、硬化後に表面に発生する異色模様を抑制することができる。そのため、表面状態が良好なセメント硬化体となる。
【発明を実施するための最良の形態】
【０００７】
本発明で使用する高級脂肪酸類とは、一般に加硫促進剤や分散剤、洗浄剤、界面活性剤などとして知られるものであり、種類としては、ステアリン酸類、アラギドン酸類、オイレン酸類、パルミチン酸類、ミリスチン酸類、ラウリン酸類、ウンデシレン酸類、ベへニン酸類、ラノリン脂肪酸類、硬質ラノリン脂肪酸類、軟質脂肪酸類、リノール酸類、リノレン酸類等が挙げられるが、好ましくはステアリン酸類、パルミチン酸類の混合物であり、より好ましくはステアリン酸ナトリウム、ステアリン酸カルシウム、ステアリン酸マグネシウムおよびステアリン酸カリウムなどのステアリン酸類であるが、特にステアリン酸類の混合物の中でも経済性を考慮するとステアリン酸カルシウムが望ましい。
【０００８】
高級脂肪酸類の使用量としては、セメント１００重量部に対して、高級脂肪酸０．０５以上２０重量部以下が好ましく、０．１以上１０重量部以下が特に好ましい。０．１重量部未満では、異色模様の防止効果は小さく、１０重量部を超えて使用した場合効果は保たれるが、硬化時における強度低下などを招く場合もある。
【０００９】
尚、本発明の高級脂肪酸類は、異色模様防止用セメント混和剤として、水、骨材等と練り混ぜ、コンクリート等として使用する。この際、減水剤やＡＥ剤または凝結遅延剤等の化学混和剤を併用することが可能である。
【実施例】
【００１０】
試料は目標スランプ１８ｃｍの一般的なコンクリートとし、速硬性セメントと該セメントからなるセメント１００重量部、珪砂１４０重量部、粗骨材１６０重量部、水５４重量部、及び主成分をクエン酸ナトリウムとする凝結遅延剤０．０７重量部の配合に、該セメント１００重量部に対し、各種高級脂肪酸類を０．０１〜２０重量部の範囲で添加した。尚、試料の混練作業及び養生は、２０±２℃の試験室にて行った。試験項目として、混練終了直後からの可使時間、材齢３時間圧縮強度、材齢３時間曲げ強度を測定し、硬化後表面に生じる異色模様の程度を観測した。その結果を表１に表す。
【００１１】
【表１】
2008195574.tif 000002
【００１２】
＊１：可使時間は混練終了直後、混練した試料を容量２００ｃｃ、高さ８０ｍｍの判定容器に移し、直径５ｍｍの金属製の判定棒にて判定容器の底を掻き、掻く抵抗力が混練直後よりも大きくなったときまでの時間を測定した。
【００１３】
＊２：材齢３時間強度は４×４×１６ｃｍの強度測定用供試体を作製し、混練開始から３時間後の圧縮及び曲げ強度試験の測定値とした。
【００１４】
＊３：異色模様の程度は混練した試料をＬ２０×Ｗ１５×Ｈ１ｃｍの型枠に移して成形し、成形から２４時間後、目視にて以下の基準で評価した。
×・・・高級脂肪酸無混入の場合とほぼ同等
△・・・異色模様が少なくなった場合
○・・・異色模様が見にくくなった場合
◎・・・異色模様が見られない場合
【００１５】
表１より硬化前のコンクリートに各種高級脂肪酸を添加することで硬化体表面に生ずる異色模様が抑制されていることが分かる。また、各種ステアリン酸の中でもステアリン酸カルシウムを使用した試料は、特に異色模様の抑制効果が大きいことが分かる。
【産業上の利用可能性】
【００１６】
出来上がり表面に異色模様が見られると、美観が損なわれる場所に使用する土木建築及び家庭用等のコンクリート、モルタル及びセメント材料。